(57)【特許請求の範囲】
【請求項１】
光透過性を有し、軟化温度が１２０℃以下である樹脂層と、
前記樹脂層の一方の面に積層され、軟化温度が１２０℃以下である着色層と、
前記着色層に積層され、軟化温度が１２０℃以下であるバッキング層と、
前記樹脂層の他方の面に積層され、電離放射線硬化型樹脂からなる光透過性を有する絵柄層と、を含み、前記絵柄層の軟化温度が１４０〜１６０℃であり、前記絵柄層の表面が凹凸面形状をなして厚さが連続的に変化した、
ことを特徴とする積層シート。
【請求項２】
前記絵柄層は、当該絵柄層を厚み方向に切断した断面において絵柄層の上辺が異なる曲率半径を有する複数の曲線を連ねた形状を有し、且つ互いに平行である複数の断面における絵柄層の断面形状が異なる、ことを特徴とする請求項１に記載の積層シート。
【請求項３】
前記絵柄層において、互いに平行である複数の断面における断面積が異なる、ことを特徴とする請求項２に記載の積層シート。
【請求項４】
前記着色層が光輝性を有する、ことを特徴とする請求項１〜３のいずれか１項に記載の積層シート。
【請求項５】
光透過性を有し、軟化温度が１２０℃以下である樹脂層の一方の面に、軟化温度が１２０℃以下である着色層と、軟化温度が１２０℃以下であるバッキング層を順次積層し、
その後、前記樹脂層の他方の面に電離放射線硬化型樹脂インクを付与し、電離放射線硬化型樹脂インクに電離放射線を照射することにより、光透過性を有し、軟化温度が１４０〜１６０℃であり、且つ表面が凹凸面形状をなして厚さが連続的に変化した絵柄層を形成する、積層シートの製造方法。
【請求項６】
請求項１〜４のいずれか１項に記載の積層シートと、前記積層シートに一体化された成形樹脂層とを含み、前記絵柄層の表面が平滑であり、且つ前記バッキング層が前記成形樹脂層と接している、ことを特徴とする成形体。
【請求項７】
前記絵柄層と前記樹脂層との境界面、前記樹脂層と前記着色層との境界面、および前記着色層と前記バッキング層との境界面が、互いに平行な凹凸面形状をなしている、ことを特徴とする請求項６記載の成形体。
【請求項８】
請求項６または７記載の成形体を製造する方法であって、前記絵柄層側を金型キャビティ面に向けて前記積層シートを金型キャビティ内に配置し、前記積層シートのバッキング層側に樹脂を注入し、前記絵柄層側を金型キャビティ面に押し付けながら、前記成形樹脂層を成形する、ことを特徴とする成形体の製造方法。
【発明の詳細な説明】
【技術分野】
【０００１】
本発明は、積層シートおよびそれを用いた成形体、並びにそれらの製造方法に関するものである。
【背景技術】
【０００２】
従来、家電製品、自動車、ＯＡ機器、建材などのさまざまな部品に装飾をおこなうために積層シートが利用されている。例えば、金属ヘアライン調、木目調、カーボンクロス調等の絵柄を施した積層シートを、部品（成形体）の表面に設けることにより、当該部品の付加価値を高めることが行われている。
【０００３】
最近、さらなる高付加価値化を求めて、より本物の金属ヘアライン、木目、カーボンクロス等に近づけるための製品開発がなされている。例えば、表面に凹凸面形状を付与することにより、金属ヘアライン調、木目調、カーボンクロス調等の絵柄に立体感のある意匠を与えた部品が好まれている。これらの部品は、フィルムインサート成形法で製造されることがある。フィルムインサート成形法では、まず、所望の絵柄を施した積層シートを真空成形や圧空成形等の熱成形法を用いて所望の部品表面の形状に賦形した賦形体を作製する。次いで、金型キャビティ内に賦形体を配置して溶融樹脂を注入することにより、賦形体と樹脂成形体を一体化する。
【０００４】
部品表面に立体感のある絵柄を付与する方法としては、予め積層シート表面にエンボス加工等により凹凸面形状を付与する方法、あるいは金型キャビティ内面にシボ加工を施しておきフィルムインサート成形時に表面に凹凸面形状を付与する方法等がある。しかし、前者の場合、賦形体を作製する際の熱成形やフィルムインサート成形時に受ける熱や圧力により表面の凹凸面形状が維持できなくなることが多い。また後者の場合、デザインを変更する際にはデザインごとに金型が必要となるため製造コストが高くなるという課題がある。また、これらの方法で得られた凹凸面形状は、所望の用途で使用中に傷付きにより凹凸が消失してしまうことがある。
【０００５】
これらの課題を解消するために、表面が平滑な透明基材フィルムの裏面側に絵柄層を積層し、裏面側から絵柄層と透明基材フィルムに凹凸面形状を付与する方法が提案されている。また、絵柄層表面に凹凸面形状を付与した積層シートの当該凹凸面形状を有する面に透明な保護層を施し、さらにその保護層表面を平滑な透明シートで覆った積層シートをフィルムインサート成形する方法が提案されている。これらの方法によれば樹脂成形体の製造中に絵柄層の立体感を保持するとともに、使用中の傷付きによる凹凸面形状の消失を防止することに対しても効果的である（特許文献１および特許文献２参照）。しかし、これらの方法は、絵柄層に立体感のある意匠を付与するために、まず平滑な表面を持つ印刷原反あるいは基材フィルムに対して、グラビア印刷、スクリーン印刷等の印刷法により絵柄層を積層したのち、エンボス加工により絵柄層を含む印刷原反あるいは基材フィルムに凹凸面形状を形成するものである。そのため、立体感のある意匠ではあるが、絵柄層自体の透過性はほとんどなく、さらに絵柄層そのものの厚みの変化が乏しいため、絵柄層に奥行き感は感じられない。
【０００６】
一方、グラビア印刷やスクリーン印刷等の印刷法で透過性を有する平坦な一定高さ（厚み）の凸盛状絵柄部を基体シート上に全面ではなく部分的に構成したものもある（特許文献３参照）。この場合、基体シート上に部分的に構成された凸盛状絵柄部とそれ以外の部分で凹凸形状を形成して立体感のある意匠とする。しかし、凸盛状絵柄部は平坦な一定高さ（厚み）の凸部であるため、感じられる立体感は単調なものであった。また、特許文献３の凸部は高さ（厚み）の変化がないため、絵柄層と着色層の複合的な変化が乏しく、奥行きはあってもその変化（奥行き感）は乏しい。
【０００７】
上述のような立体感はあるが絵柄層そのものに厚みの変化がなく奥行き感に乏しい単調な意匠ではなく、絵柄層に立体感とその変化があり、さらには奥行き感のある意匠を表現することが求められている。また、本物の金属ヘアライン、木目、カーボンクロス等のような不規則な立体感や奥行き感を有する意匠、さらには自然物と加工物を組み合わせつつ、立体感とその変化や奥行き感をも有するような新たな意匠を表現することが求められている。
【先行技術文献】
【特許文献】
【０００８】
【特許文献１】特開２０１０−８２９１２号公報
【特許文献２】特開２０１２−５１２１８号公報
【特許文献３】特許第３００３０３４号公報
【発明の概要】
【発明が解決しようとする課題】
【０００９】
本実施形態は上述のような課題を解消し、射出成形等の成形方法で成形樹脂層と一体化されたときに、成形体の表面は平滑でありながら、ねらいとする立体感とその変化、さらには奥行き感を有する意匠を表現することが可能な積層シートと、前記積層シートが成形樹脂層と一体化された成形体を提供することを目的とする。
【課題を解決するための手段】
【００１０】
第１の実施形態は、光透過性を有し、軟化温度が１２０℃以下である樹脂層と、前記樹脂層の一方の面に積層され、軟化温度が１２０℃以下である着色層と、前記着色層に積層され、軟化温度が１２０℃以下であるバッキング層と、前記樹脂層の他方の面に積層され、電離放射線硬化型樹脂からなる光透過性を有する絵柄層と、を含み、前記絵柄層の軟化温度が１４０〜１６０℃であり、前記絵柄層の表面が凹凸面形状をなして厚さが連続的に変化した、積層シートである。
【００１１】
第２の実施形態は、光透過性を有し、軟化温度が１２０℃以下である樹脂層の一方の面に、軟化温度が１２０℃以下である着色層と、軟化温度が１２０℃以下であるバッキング層を順次積層し、その後、前記樹脂層の他方の面に電離放射線硬化型樹脂インクを付与し、電離放射線硬化型樹脂インクに電離放射線を照射することにより、光透過性を有し、軟化温度が１４０〜１６０℃であり、かつ表面が凹凸面形状をなして厚さが連続的に変化した絵柄層を形成する、積層シートの製造方法である。
【００１２】
第３の実施形態は、前記積層シートと、前記積層シートに一体化された成形樹脂層とを含み、前記絵柄層の表面が平滑であり、且つ前記バッキング層が前記成形樹脂層と接している、成形体である。
【００１３】
第４の実施形態は、前記成形体を製造する方法であって、前記絵柄層側を金型キャビティ面に向けて前記積層シートを金型キャビティ内に配置し、前記積層シートのバッキング層側に樹脂を注入し、前記絵柄層側を金型キャビティ面に押し付けながら、前記成形樹脂層を成形するものである。
【発明の効果】
【００１４】
本実施形態によれば、射出成形等の成形方法で成形樹脂層と一体化されたときに、成形体の表面は平滑でありながら、ねらいとする立体感とその変化、さらには奥行き感を有する意匠を表現することが可能な積層シートと、前記積層シートが成形樹脂層と一体化された成形体を提供することができる。
【図面の簡単な説明】
【００１５】
【図１】一実施形態に係る積層シートを模式的に示す断面模式図である。
【図２】該積層シートの絵柄層における微小断面の一例を示す図である。
【図３】該積層シートが成形樹脂層と一体化された成形体の一実施形態を模式的に示す断面模式図である。
【図４】該成形体の絵柄層における微小断面の一例を示す図である。
【図５】該成形体における光線の反射の一例を示す図である。
【図６】木目柄イメージおよびそのグレースケール変換後を示す図である。
【図７】木目柄のデジタルデータ説明図である。
【図８】該積層シートを用いた成形体の成形時における断面図である。
【図９】比較例１および２で得られた成形体を模式的に示す断面模式図である。
【発明を実施するための形態】
【００１６】
以下、図面を参照しながら、本実施形態について詳しく説明する。
【００１７】
図１は一実施形態に係る積層シートの断面を模式的に示したものである。積層シート１は、光透過性を有する樹脂層２の一方の面に、着色層３、バッキング層４が順次積層され、樹脂層２の他方の面に電離放射線硬化型樹脂からなる光透過性を有する絵柄層５が積層された積層シートであって、絵柄層５の表面が凹凸面形状をなして、絵柄層５の厚みが連続的に変化したものである。積層シート１の製造方法としては、樹脂層２の一方の面に、着色層３、バッキング層４を順次積層した後、樹脂層２の他方の面に電離放射線硬化型樹脂インクを付与し、電離放射線硬化型樹脂インクに電離放射線を照射することにより絵柄層５を形成する方法が挙げられる。本明細書において絵柄層の表面とは絵柄層のオモテ面のことである。同様に、成形体の表面とは成形体のオモテ面のことである。
【００１８】
樹脂層２は、光透過性を有するシート状物であり、市販のフィルムを用いてもよいし、樹脂を硬化させて用いてもよい。樹脂層２が光透過性を有することにより絵柄層５および樹脂層２を介して着色層３を視認することができ、さらには絵柄層５と樹脂層２の厚みを視認することができる。樹脂層２の光透過率は波長４００〜７００ｎｍの範囲において８０％以上であることが好ましい。
【００１９】
樹脂層２を形成する樹脂としては、例えばアクリル系樹脂、ポリカーボネート系樹脂、ポリエチレンテレフタレート系樹脂、ポリブチレンテレフタレート系樹脂、アクリロニトリルブタジエンスチレン系樹脂、ポリエチレン系樹脂、ポリプロピレン系樹脂、ポリスチレン系樹脂、ポリ塩化ビニル系樹脂等の熱可塑性樹脂や、ポリウレタン系樹脂、不飽和ポリエステル系樹脂等の熱硬化性樹脂などが挙げられる。また、樹脂層２は、これらの樹脂２種類以上の複合体や積層体であってもよい。なお、複合体とは２種類以上の樹脂の混合物からなる樹脂層のことをいい、積層体とは樹脂組成の異なる樹脂層を２種類以上積層してなる樹脂層のことをいう。これらの中でも、熱成形のしやすさの観点から、熱可塑性樹脂であることが好ましく、具体的には、アクリル系樹脂、ポリカーボネート系樹脂、ポリエチレンテレフタレート系樹脂、ポリブチレンテレフタレート系樹脂、アクリロニトリルブタジエンスチレン系樹脂、ポリエチレン系樹脂、ポリプロピレン系樹脂、ポリスチレン系樹脂、およびポリ塩化ビニル系樹脂からなる群から選択されるいずれか１種の樹脂、または２種以上の樹脂の複合体もしくは積層体であることが好ましい。
【００２０】
また、樹脂層２を形成する樹脂には、その他必要に応じて分散剤、熱安定剤、熱ラジカル重合禁止剤、光安定剤、酸化防止剤、防腐剤、ｐＨ調整剤、消泡剤、浸透剤などの添加剤を添加してもよい。
【００２１】
また、樹脂層２は、１種類以上の顔料や染料等の着色剤を用いて光透過性を阻害しない程度に着色されていてもよい。また、全面同一の着色あるいは部分的な着色、さらには部分的に異なる着色がされていてもよい。耐候性や耐光性が求められる場合には、顔料を使用することが好ましい。
【００２２】
樹脂層２の厚みは、特に限定されるものではなく、５０〜２００μｍが好ましい。５０μｍ以上であることにより、強度を高めて後加工時のハンドリング性を向上させることができ、また奥行き感を向上させることができる。２００μｍ以下であることにより、熱成形性の低下を抑えることができるため、正確な形状に賦形しやすい。樹脂層２の厚みは、より好ましくは５０〜１５０μｍである。樹脂層２の厚みは一定であることが好ましい。
【００２３】
樹脂層２の軟化温度は１２０℃以下であり、１００℃以下であることが好ましい。軟化温度が１２０℃以下であることにより、射出成形等の成形方法で成形体７を形成するときに、樹脂層２を沈み込むように変形させて、絵柄層５の表面の凹凸面形状を平滑面に変形させやすくなる。樹脂層２の軟化温度の下限は、特に限定されず、例えば８０℃以上でもよい。
【００２４】
着色層３は、積層シート１を着色するための層である。着色層３が光を透過せず反射することにより、立体感を向上させることができる。なお、着色層３の形成方法は、特に限定されず、例えばリバースロールコーター、ナイフコーター、又はコンマコーターなどの公知の塗工機を用いて、樹脂層２に積層してもよい。
【００２５】
着色層３を形成する樹脂としては、例えば、ポリエステル系樹脂、アクリル系樹脂、塩化ビニル系樹脂などの熱可塑性樹脂が挙げられる。あるいはそれら樹脂２種類以上の複合体または積層体であってもよい。
【００２６】
着色層３は、１種類以上の顔料や染料等の着色剤を用いて着色されている。耐候性や耐光性が求められる場合には、顔料を用いることが好ましい。顔料としては、有機、無機を問わず使用することができる。有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類、ピロロピロール類などが挙げられる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）、金属粉類などが挙げられる。
【００２７】
着色層３の色は特に限定されるものではないが、立体感が向上するという観点から、樹脂層２との凹凸形状の境界面でより光を反射させやすくするために光輝性の顔料を含んだものが好ましい。あるいは、着色層３は、着色された層に追加して光を反射させる効果がある金属蒸着膜を積層した複合着色層としてもよい。複合着色層の場合は、その一部が着色していればよく、例えば、あえて着色しない透明な層に金属蒸着膜を積層して金属調を強調してもよい。
【００２８】
光輝性の顔料としては、代表的なものとして、メタリック調の光沢を発現するメタリック顔料と、パール調の光沢を発現するパール顔料の２つを挙げることができる。メタリック顔料としては、アルミニウム、銅などの金属の粉末または薄片、真鍮などの合金の粉末または薄片、金属蒸着フィルムの微裁断細片などが挙げられる。パール顔料としては、酸化チタン、酸化ケイ素、酸化鉄などの金属酸化物を一層または二層以上被覆した天然雲母または合成雲母、光の屈折の異なる樹脂の層を積層したフィルムの微細断片、真珠粉末、貝殻の内壁の粉末、魚鱗箔などが挙げられる。
【００２９】
また、着色層３には必要に応じて、分散剤、熱安定剤、酸化防止剤、防腐剤、ｐＨ調整剤、消泡剤、浸透剤などの添加剤を添加してもよい。
【００３０】
着色層３の光透過性は、立体感が向上するという観点から、樹脂層２および絵柄層５の光透過性よりも低いことが好ましい。すなわち、立体感は、絵柄層５および樹脂層２を透過した光が着色層３で反射されることによって得られる。そのため、下の層であるバッキング層４までは光が透過しないこと、つまり着色層３によりバッキング層４を隠蔽ないし遮蔽することが望ましい。着色層３の光透過率は、かかる隠蔽性の観点から、波長４００〜７００ｎｍの範囲において、１０％以下であることが好ましく、５％以下であることがより好ましく、０％であることが更に好ましい。
【００３１】
着色層３の厚みは、特に限定されるものではなく、２０〜８０μｍが好ましい。２０μｍ以上であることにより、隠蔽性に優れる。８０μｍ以下であることにより、熱成形性の低下を抑えることができるため、正確な形状に賦形しやすい。着色層３の厚みは、３０〜６０μｍであることがより好ましい。着色層３の厚みは一定であることが好ましい。
【００３２】
着色層３の軟化温度は１２０℃以下であり、１００℃以下であることが好ましい。軟化温度が１２０℃以下であることにより、射出成形等の成形方法で成形体７を形成するときに、絵柄層５の表面の凹凸面形状が平滑面に変形しやすくなる。したがって、絵柄層５の表面の凹凸面形状が平滑面に変形することに伴って、樹脂層２および着色層３を沈み込んだ形状に変形させやすい。着色層３の軟化温度の下限は、特に限定されず、例えば８０℃以上でもよい。
【００３３】
バッキング層４は、射出成形等の成形方法で成形体７を作製する際に、成形樹脂層６を形成する樹脂と溶融接着（密着）させるための層である。また、積層シート１を構成する層の一つである着色層３を保護するための層でもある。なお、バッキング層４の形成方法は、特に限定されず、例えばヒートラミネート加工などにより樹脂シートを着色層３の表面に積層することで形成してもよい。
【００３４】
バッキング層４を形成する樹脂は、例えばアクリル系樹脂、ポリカーボネート系樹脂、ポリエチレンテレフタレート系樹脂、ポリブチレンテレフタレート系樹脂、アクリロニトリルブタジエンスチレン系樹脂、ポリエチレン系樹脂、ポリプロピレン系樹脂、ポリスチレン系樹脂、ポリ塩化ビニル系樹脂等の熱可塑性樹脂や、ポリウレタン系樹脂、不飽和ポリエステル系樹脂等の熱硬化性樹脂などが挙げられる。また、これらの樹脂２種類以上の複合体や積層体であってもよい。これらのなかでも、熱成形のしやすさ、着色層３の保護の観点から、熱可塑性樹脂であることが好ましく、具体的には、アクリル系樹脂、ポリカーボネート系樹脂、アクリロニトリルブタジエンスチレン系樹脂、ポリエチレン系樹脂、ポリプロピレン系樹脂、ポリスチレン系樹脂、およびポリ塩化ビニル系樹脂からなる群から選択されるいずれか１種の樹脂、または２種以上の樹脂の複合体もしくは積層体であることが好ましい。
【００３５】
また成形体７を形成するときの密着性の観点から、射出成形等の成形方法で作製する成形体７に用いられる樹脂、すなわち成形樹脂層６を形成する樹脂と同系の熱可塑性樹脂がよい。
【００３６】
バッキング層４の厚みは、特に限定されるものではなく、２００〜４００μｍが好ましい。２００μｍ以上であることにより、着色層３を、成形時の熱、圧力等のダメージから保護することができる。４００μｍ以下であることにより、熱成形性の低下を抑えることができるため、正確な形状に賦形しやすい。バッキング層４の厚みは、より好ましくは２００〜３００μｍである。バッキング層４の厚みは一定であることが好ましい。
【００３７】
バッキング層４の軟化温度は１２０℃以下であり、１００℃以下であることが好ましく、より好ましくは９０℃以下である。軟化温度が１２０℃以下であることにより、射出成形等の成形方法で成形体７を形成するときに、絵柄層５の表面の凹凸面形状が平滑面に変形しやすくなる。したがって、絵柄層５の表面の凹凸面形状が平滑面に変化することに伴って、樹脂層２、着色層３およびバッキング層４を沈み込んだ形状に変形させやすい。また、バッキング層４の軟化温度は、樹脂層２および着色層３の軟化温度より低いことが好ましい。これにより、バッキング層４の厚みが樹脂層２および着色層３の厚みよりも厚くとも、射出成形等の成形方法で成形体７を形成するときに絵柄層５と樹脂層２との境界面、および樹脂層２と着色層３との境界面、および着色層３とバッキング層４との境界面が互いに平行な凹凸面形状の状態とすることができる。バッキング層４の軟化温度の下限は、特に限定されず、例えば６０℃以上でもよい。
【００３８】
絵柄層５は、積層シート１に、絵柄（ここで、絵柄は図柄および模様を含む概念である。）を付与する層である。絵柄層を厚みの変化がある層（凹凸のある層）にすることで、射出成形等の成形方法で成形体７を作製する際に、樹脂層２、着色層３、およびバッキング層４を変形させることができる。
【００３９】
絵柄層５を形成する樹脂は、光透過性を有する硬化された樹脂であり、電離放射線硬化型樹脂である。電離放射線硬化型樹脂は、凹凸面形状をした表面を容易に、かつ短時間で得ることができ、加工生産性を伴う用途に適している。凹凸面形状をした表面を形成することにより、後述するように成形樹脂層６の成形時に絵柄層５と樹脂層２の境界面および樹脂層２と着色層３の境界面を凹凸面形状に変形させることが可能となる。このように境界面が凹凸面形状に変形することにより入射光の乱反射が発生し、光の入射角度や見る位置が僅かに変化するだけで、絵柄層５を介して見える樹脂層２と着色層３の複合的な見え方が変化する。そのため、絵柄層自体の厚みの変化による奥行き感と、凹凸面形状の曲面で光が乱反射することで感じる立体感が相まって独特の意匠を表現することが可能となる。
【００４０】
電離放射線硬化型樹脂としては、公知の紫外線硬化型樹脂および電子線硬化型樹脂を用いることができる。例えば、アクリル官能基を有するものが好ましく、汎用性が高く、多種多様の硬化樹脂を得ることができるという点で、アクリル系の紫外線硬化樹脂がより好ましい。アクリル系の紫外線硬化型樹脂は、基本的に、光重合開始剤、反応性モノマー、および反応性オリゴマーから構成される。紫外線が照射されることにより、光重合開始剤がラジカルになり、これが反応性モノマーおよび反応性オリゴマーの官能基を活性化して、次々に鎖状に結合してポリマー（アクリル樹脂）へと転換する。
【００４１】
絵柄層５の軟化温度は、１４０〜１６０℃である。この範囲であることにより、積層シート１を真空成形や圧空成形等の熱成形法を用いて所望の意匠形状に賦形しやすく、また射出成形等の成形方法で成形体７を形成するときに絵柄層５の表面の凹凸面形状を平滑面に変形させやすい。すなわち、軟化温度が１４０℃以上であることにより、成形体７の成形時に、絵柄層５は自身の連続的な厚み変化を保持しつつ表面の凹凸面形状を平滑面に変形させやすい。また、１６０℃以下であることにより、積層シート１を、熱成形法を用いて所望の意匠形状に賦形しやすい。
【００４２】
絵柄層５は、１種類以上の顔料や染料等の着色剤を用いて、光透過性を阻害しない程度に着色されていることが好ましい。また全面同一の着色あるいは部分的な着色、さらには部分的に異なる着色がされていてもよい。耐候性や耐光性が求められる場合には、顔料を用いることが好ましい。顔料は、有機、無機を問わず使用することができる。有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類、ピロロピロール類などが挙げられる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）、金属粉類などが挙げられる。
【００４３】
絵柄層５には、その他必要に応じて、光重合開始剤の開始反応を促進させるための増感剤、分散剤、熱安定剤、熱ラジカル重合禁止剤、酸化防止剤、防腐剤、ｐＨ調整剤、消泡剤、浸透剤などの添加剤を添加してもよい。
【００４４】
絵柄層５に顔料等の着色剤を含有させ、光透過性を確保しつつ着色された絵柄層５にすることにより、樹脂層２および着色層３との複合的な見え方を有する意匠とすることができる。つまり、絵柄層５側から樹脂層２および着色層３を見たときに絵柄層５そのものの色とその下にある樹脂層２および着色層３の色が重なって見えることになる。例えば、絵柄層５に淡い色を着色してその下の樹脂層２あるいは着色層３に濃色を着色することにより絵柄層５の厚みを感じつつ、樹脂層２あるいは着色層３の色と重なり合った立体感とその変化、さらには奥行き感を明確に認識しやすい意匠となる。また、絵柄層５が無色透明であっても光の反射加減にて絵柄層の厚みの変化を感じ、同様の効果を得ることが可能である。
【００４５】
なお、樹脂層２と絵柄層５を合わせた積層体は、その少なくとも一部において、波長４００〜７００ｎｍの範囲で１０％以上の光透過率を有することが好ましい。さらに、該積層体は、光透過率が各部分で異なってもよく、このように光透過率が変化することにより、奥行き感を高めることができる。また、必要に応じて奥行き感を持たせない部分を有してもよい。この部分の該光透過率は１０％未満であることが好ましい。奥行き感を有する部分と奥行き感を有しない部分を混在させることにより、全体の意匠として変化に富んだ意匠を得ることができる。なお、奥行き感を有する部分と有しない部分が混在する場合、光透過率の測定に際しては、奥行き感を有する部分と有しない部分に分けて、それぞれ１０カ所測定し、それぞれの光透過率がすべて１０％以上、１０％未満であることが好ましい。
【００４６】
絵柄層５は、表面が凹凸面形状をなすとともに、樹脂層２との境界面が平滑である。そのため、絵柄層５の厚みは一定ではなく連続的に変化している。これにより、前述の絵柄層５と樹脂層２と着色層３とによる複合的な見え方の意匠とする上で、絵柄層５の着色濃度が一定であっても厚みの変化による見た目の濃度（色の濃さ）の違いが生じる。そのため、より立体感とその変化、さらには奥行き感を感じる意匠を表現できる。絵柄層５の厚みは、特に限定されず、求められる意匠に応じて設定することができる。一実施形態に係る絵柄層５の厚みは、最薄部（最も薄い部分）の厚みで５〜５０μｍでもよく、１０〜３０μｍでもよい。また、最厚部（最も厚い部分）の厚みで３０〜１５０μｍでもよく、５０〜１００μｍでもよい。
【００４７】
本実施形態において、厚みが連続的に変化する絵柄層５は、断面の上辺が異なる曲率半径を有する複数の曲線が連なってなる。すなわち、絵柄層５を厚み方向において切断した断面において、絵柄層５の上辺は、異なる曲率半径を有する曲線を連ねた形状を有する。かかる絵柄層５の断面の上辺を構成する複数の曲線の曲率半径は、例えば１７．５μｍ〜１００ｍｍの範囲内であることが好ましく、１７．５〜１０００μｍの範囲内でもよい。
【００４８】
また、本実施形態において、連続的に厚みが変化する絵柄層５は、互いに平行である複数の断面における絵柄層５の断面形状が異なっている。すなわち、絵柄層５は任意の断面における断面形状が連続的に変化する。このことを以下に詳しく説明する。
【００４９】
図１に示す絵柄層５内にある任意の断面（ａ）を考える。その一例を示したものが図２である。この断面（ａ）は、絵柄層５の樹脂層２と接している側の面に形成された長さｗの直線（ｂ）と、その直線（ｂ）の両端から垂直に絵柄層５の厚さ方向にのびる長さｈ１の直線（ｃ）と長さｈ２の直線（ｄ）と、絵柄層５の表面に形成された異なる曲率半径を持つ曲線が連なってできた曲線（ｅ）とで構成された形状をしている。次に、この断面（ａ）から微小距離（Δｆ）だけ離れ、断面（ａ）と平行関係にある断面（ｇ）を考えた場合、断面（ｇ）は、長さｗの直線（ｂ’）と、その直線（ｂ’）の両端から垂直に絵柄層５の厚さ方向にのびる長さｈ１’の直線（ｃ’）と長さｈ２’の直線（ｄ’）と、絵柄層５の表面に形成された異なる曲率半径を持つ曲線が連なってできた曲線（ｅ’）とで構成される。本実施形態では、（１）直線（ｃ）と（ｃ’）の長さが異なる（ｈ１≠ｈ１’）、（２）直線（ｄ）と（ｄ’）の長さが異なる（ｈ２≠ｈ２’）、あるいは（３）曲線（ｅ）と（ｅ’）を構成する個々の曲線の曲率半径や曲線の長さが異なる、以上３つのうち少なくとも１つ以上を満足する構造となっている。言いかえれば、前述の２つの断面を比較したときにそれぞれの断面を構成する３つの直線と１つの曲線のうち、厚さ方向の２つ直線の長さと絵柄層５の表面に形成された異なる曲率半径の曲線が連なってできた曲線のうち、少なくともいずれか１つが２つの断面（ａ）と（ｇ）とで異なっている。つまり、断面（ａ）と断面（ｇ）の断面形状が異なることを意味し、本実施形態の積層シート１を構成する連続的に厚さが変化する絵柄層５は、一定幅ｗの任意の断面における断面形状が連続的に変化している。断面（ａ）と断面（ｇ）の断面積は同一でも異なってもよいが、好ましくは、断面形状および断面積が異なることであり、断面形状および断面積が連続的に変化することが好ましい。このような変化は、微小距離で起こるものであり、広域では断面形状や断面積が同じものが存在する場合もある。ここで、上記ｗは、例えば５００μｍに設定することができ、また微小距離（Δｆ）は、例えば３５〜７０μｍの範囲内である。
【００５０】
絵柄層５の積層方法は特に限定されるものではない。従来知られている印刷方法であるスクリーン印刷やグラビア印刷、インクジェット印刷等の方法で積層することができる。なかでも絵柄層５の任意の断面における断面形状と断面積を連続的に変化させることが比較的容易なことから、インクジェット印刷が好ましい。
【００５１】
以上のようにして得られた積層シート１は、以下の成形方法を用いて成形樹脂層６と一体化され、成形体７が形成される。
【００５２】
積層シート１を成形樹脂層６と一体化させ成形体７を形成する成形方法としては、射出成形が好ましい。射出成形としては、一般の射出成形の他、射出圧縮成形、射出プレス成形等が挙げられる。一実施形態に係る成形体７の加工法として、第１工程で積層シート１を予備賦形し、その後の第２工程において予備賦形した積層シート１を用いた射出成形を行うフィルムインサート成形法が挙げられる。
【００５３】
第１工程の予備賦形では、積層シート１を真空成形や圧空成形等の熱成形法を用いて所望の意匠形状に賦形した賦形体を作製する。ここで、真空成形は、加飾フィルムを予め熱変形可能な温度まで予熱し、これを金型へ減圧によって吸引して延伸しながら金型に圧着冷却し成形する方法である。圧空成形は、加飾フィルムを予め熱変形可能な温度まで予熱し、金型の反対側から加圧して金型に圧着冷却し成形する方法である。これら減圧及び加圧を同時に行ってもよい。
【００５４】
第２工程の射出成形では、金型キャビティ内に賦形体を配置して溶融樹脂を注入することで賦形体と成形樹脂層６を一体化する。詳細には、射出成形では、図８に示すように、積層シート１を、絵柄層５側が金型キャビティ面１２に向くようにして金型１０のキャビティ１１内に配置し、金型１０を閉じた後、ゲート部１３を通じて樹脂を、積層シート１のバッキング層４側に射出注入する。そのため、積層シート１の絵柄層５側を金型キャビティ面１２に押し付けながら、成形樹脂層６を成形することになる。これにより、積層シート１が成形樹脂層６と一体化された上記成形体７が得られる。なお、射出成形時における溶融樹脂の温度としては、例えば、１８０〜３２０℃でもよく、２００〜３００℃でもよい。
【００５５】
成形体７に使用する樹脂、すなわち成形樹脂層６を形成する樹脂としては、特に限定されるものではなく、例えばポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール系樹脂、ポリエチレンテレフタレート、ポリブチレンテレフタレート等のポリエステル系樹脂、ポリアミド系樹脂、ポリカーボネート系樹脂、ポリフェニレンサルファイド系樹脂、ポリイミド系樹脂等の公知の熱可塑性樹脂を用いることができる。これらの樹脂を単独あるいは２種類以上を混合して用いることもできる。
【００５６】
得られた成形体７は、図３に示すように、絵柄層５の表面が平滑であり、且つバッキング層４が成形樹脂層６と接している。また、絵柄層５と樹脂層２との境界面、樹脂層２と着色層３との境界面、および着色層３とバッキング層４との境界面が、互いに平行な凹凸面形状をなしている。このような形状となる理由について説明する。
【００５７】
図１に示すように絵柄層５は成形体７を形成するまでは樹脂層２と接していない側、すなわち表面側に凹凸面を有している。しかし、射出成形等の成形方法で成形体７を形成するとき、積層シート１はバッキング層４側に射出注入された高温高圧の成形樹脂層６を形成する樹脂の影響により軟化しながら絵柄層５側が金型キャビティ面１２に押し付けられる。このとき、金型キャビティ面１２と接している絵柄層５の表面の凹凸は、平滑に仕上げられた金型キャビティ面１２を倣うように平滑になる。
【００５８】
一方、積層シート１を構成するその他の層群、すなわち樹脂層２、着色層３、およびバッキング層４を合せた層群は、絵柄層５より軟化温度の低い材質である。そのため、絵柄層５は、凹凸面を有していた表面が平滑化しつつ、その他の層群の方がより軟化しているため、その層群の中に埋もれることとなる。つまり、絵柄層５の表面の凸部が、金型キャビティ面１２に押し付けられ、凹部と同じ位置まで押し込まれて平滑になると同時に、絵柄層５と他方の面で接している樹脂層２側に絵柄層５の凸形状が形成される。元々絵柄層５は樹脂層２と接していない側に凹凸面を有していたが、この変形により必然的に絵柄層５と樹脂層２との境界面が凹凸面形状に変形する。さらに樹脂層２と着色層３との境界面も同様に凹凸面形状に変形する。ここで、樹脂層２が厚み一定であるため、樹脂層２と着色層３の境界面と、絵柄層５と樹脂層２の境界面とは、互いに平行な凹凸面形状をなす。
【００５９】
同様に着色層３とバッキング層４との境界面およびバッキング層４と成形樹脂層６との境界面にまで変形が及ぶ。すなわち、着色層３とバッキング層４との境界面およびバッキング層４と成形樹脂層６との境界面についても、絵柄層５と樹脂層２の境界面と平行な凹凸面形状をなす。従って、積層シート１は射出成形等の成形方法で成形体７を形成すると、図３に示すように絵柄層５の表面は平滑で、絵柄層５と樹脂層２との境界面、樹脂層２と着色層３との境界面、および着色層３とバッキング層４との境界面が互いに平行な（即ち、一定の距離をおいて隔てた）凹凸面形状の状態となる。
【００６０】
このように絵柄層５の厚さが連続的に変化していることで、図５に示すように樹脂層２と着色層３との境界面形状はさまざまな法線方向をもつ曲面で構成される凹凸面形状になる。かかる曲面に光が当たった場合、さまざまな方向に乱反射し、光の入射角度や見る位置が僅かに変化するだけで、絵柄層５を介して見える樹脂層２と着色層３の複合的な見え方は変化する。そのため、絵柄層自体の厚さの変化による奥行き感と、凹凸面形状の曲面で光が乱反射することで感じる立体感が相まって、独特の意匠を表現することが可能となる。
【００６１】
なお、成形体７を形成した段階で、絵柄層５は、連続的に厚みが変化し、互いに平行である複数の断面における絵柄層５の断面形状が異なっており、この点は成形体７の形成前と同じである。但し、成形体７の形成後では、絵柄層５は、表面が平滑で、樹脂層２との境界面が凹凸面形状をなす。そのため、成形体７の形成後の絵柄層５の形状は、図４を参照して次の通りである。すなわち、絵柄層５の任意の断面（Ａ）は、絵柄層５の表面に形成された長さｗの直線（Ｂ）と、その直線（Ｂ）の両端から垂直に絵柄層５の厚さ方向にのびる長さＨ１の直線（Ｃ）と長さＨ２の直線（Ｄ）と、絵柄層５と樹脂層２との境界面に形成された異なる曲率半径を持つ曲線が連なってできた曲線（Ｅ）とで構成された形状をしている。また、この断面（Ａ）から微小距離（Δｆ）だけ離れ、断面（Ａ）と平行関係にある断面（Ｇ）は長さｗの直線（Ｂ’）と、その直線（Ｂ’）の両端から垂直に絵柄層５の厚さ方向にのびる長さＨ１’の直線（Ｃ’）と長さＨ２’の直線（Ｄ’）と、絵柄層５と樹脂層２との境界面に形成された異なる曲率半径を持つ曲線が連なってできた曲線（Ｅ’）とで構成される。本実施形態では、（１）直線（Ｃ）と（Ｃ’）の長さが異なる（Ｈ１≠Ｈ１’）、（２）直線（Ｄ）と（Ｄ’）の長さが異なる（Ｈ２≠Ｈ２’）、あるいは（３）曲線（Ｅ）と（Ｅ’）を構成する個々の曲線の曲率半径や曲線の長さが異なる、以上３つのうち少なくとも１つ以上を満足する構造となっている。従って、断面（Ａ）と断面（Ｇ）の断面形状が異なり、すなわち、本実施形態の成形体７を構成する連続的に厚さが変化する絵柄層５は、一定幅ｗの任意の断面における断面形状（好ましくは断面形状および断面積）が連続的に変化している。なお、ｗおよびΔｆの寸法は上記積層シート１の場合と同じである。
【００６２】
該成形体７の用途としては、特に限定されず、例えば、家電製品、自動車の内装部品、通信機器、ＯＡ機器、建材などの様々な製品ないし部品を構成するものとして用いることができる。
【００６３】
本明細書において、上記各層の光透過率、厚み、および軟化温度の測定は、以下のように行う。
【００６４】
・光透過率：積層シートのうち、測定対象となる層のみを単体でフィルム状に形成し、得られたフィルムを用いて、分光光度計（コニカミノルタ株式会社製、ＣＭ−３６００ｄ）にて、光透過率のスペクトルを測定する。作製するフィルムの厚みは、測定対象となる層の積層シートでの厚みとする。測定は、波長４００〜７００ｎｍの範囲で行い、該範囲内での平均値を求める。各層につき、フィルムは１０枚作製して、測定し、これらの平均値を算出することで、光透過率を求める。なお、樹脂層と絵柄層を合わせた積層体の光透過率については、積層シートでのそれぞれの厚みに応じて樹脂層および絵柄層をフィルム状に積層した積層体を作製して測定する。
【００６５】
・厚み：積層シート１の垂直断面をマイクロスコープ（キーエンス株式会社製、デジタルＨＦマイクロスコープＶＨ−８０００）で観察し、測定対象とする層について任意の１０カ所での厚みを測定し、これらの平均値を算出することで求める。
【００６６】
・軟化温度：積層シートのうち、測定対象となる層のみを単体で、所望の厚み（即ち、測定対象となる層の積層シートでの厚み）でフィルム状に形成し、これを所望の大きさ（下記実施例では５ｍｍ四方）にカットし、得られたフィルムを熱機械分析（ＴＭＡ）による針侵入法（荷重１００ｍＮ、針の径：φ１ｍｍ、昇温速度：５℃／分）を用いて測定する。なお、各層につき、フィルムは１０枚作製して、測定し、これらの平均値を算出することで求める。
【実施例】
【００６７】
次に実施例により本発明をさらに詳しく説明するが、本発明は以下の実施例に限定されるものではない。
【００６８】
［実施例１］
〔絵柄層インクの作製〕
（顔料母液の処方）
１）カーボンブラック顔料；１５質量部
（商品名「ＮＩＰｅｘ  ３５」、エボニックデグサジャパン株式会社）
２）分散剤；７．５質量部
（商品名「ＳＯＬＳＰＥＲＳＥ３２０００」、日本ルーブリゾール株式会社）
３）反応性モノマー；７７．５質量部
（商品名「ＳＲ９００３」、プロポキシ化（２）ネオペンチルグリコールジアクリレート、サートマージャパン株式会社）
上記材料をミキサーにて混合することにより、顔料母液を作製した。
【００６９】
（絵柄層インクの処方）
１）上記にて作製した顔料母液；１３質量部
２）脂肪族ウレタンアクリレートオリゴマー；１０質量部
（商品名「ＣＮ９９６」、アルケマ株式会社）
３）テトラヒドロフルフリルアクリレート；１０質量部
（商品名「Ｖ＃１５０」、大阪有機化学工業株式会社）
４）アクリルモルフォリン；６０質量部 
（商品名「ＡＣＭＯ」、興人株式会社）
５）２−（１，２−シクロヘキサンジカルボキシイミド）エチルアクリレート；５質量部（商品名「アロニックスＭ−１４０」、東亞合成株式会社）
６）２−ヒドロキシ−２−メチル−１−フェニル−プロパン−１−オン；５質量部
（商品名「ダロキュア１１７３」、ＢＡＳＦ株式会社）
７）ビス（２，４，６−トリメチルベンゾイル）−フェニルフォスフィンオキサイド）；５質量部
（商品名「イルガキュア８１９」、ＢＡＳＦ株式会社）
上記材料をミキサーにて混合することにより、絵柄層インクを作製した。
【００７０】
樹脂層としてアクリル系樹脂からなる透明フィルム（厚さ７５μｍ、光透過率９５％（４００〜７００ｎｍ）、軟化温度１００℃）を用いた。
【００７１】
樹脂層の一方の面に、リバースロールコーターにて、ポリエステル系樹脂を塗布し、乾燥機にて処理し、ポリエステル樹脂層を形成した。その後、ポリエステル樹脂層の表面に、真空蒸着加工によりインジウムを付着させ、金属蒸着層を形成し、複合着色層を形成した。
【００７２】
次に、複合着色層の表面に、ヒートラミネート加工によりアクリルニトリルブタジエンスチレン系樹脂からなるシートを積層し、バッキング層を形成した。
【００７３】
この積層物の樹脂層側、すなわち樹脂層の他方の面に、上記で作製した絵柄層インクをシリアル型インクジェット方式の印刷設備にて木目柄を付与した。付与後、紫外線ランプを用いて紫外線を照射し、インクを硬化させ、凹凸面形状の曲面を表面に持つ木目模様の絵柄層を形成した。かくして、積層シートを得た。得られた積層シートの複合着色層の厚みは３０μｍ、光透過率は５％（４００〜７００ｎｍ）、軟化温度は１００℃であり、バッキング層の厚みは２５０μｍ、光透過率は０％（４００〜７００ｎｍ）、軟化温度は７０℃であった。なお、印刷条件および紫外線照射条件は以下のとおりである。
【００７４】
（印刷条件）
ヘッド加熱温度：５７℃
ノズル径：７０μｍ
印加電圧：５０Ｖ
パルス幅：１５μｓ
駆動周波数：４．５ｋＨｚ
解像度：７２０ｄｐｉ
図柄：木目柄
【００７５】
（紫外線照射条件）
ランプ種類：メタルハライドランプ
ランプの出力：１２０Ｗ／ｃｍ
照射時間：１秒
照射回数：２０回
照射距離：５ｍｍ
【００７６】
木目模様をした凹凸曲面を有する絵柄層を形成するための付与条件は以下のとおりである。まず図６（ａ）に示すような木目柄８をスキャナーで読み取り、読み取った画像をグレースケールに変換し（図６（ｂ）参照）、グレースケールの明度の低い部分を絵柄層の厚みが厚くなるよう、明度が高い部分を厚みが薄くなるように変化させ、デジタル画像データを作成し使用した。例えば、図６（ｂ）の断面Ａ−Ａ’においては図７のような微小幅３５μｍの矩形９に細分化し、この微小幅の矩形９に１０〜１００μｍの高さの変化を持たせるように付与量を制御するようインクジェット方式印刷設備で印刷した。このようにして絵柄層の厚みに変化を付与し、濃色部分は絵柄層の厚みを厚く、淡色部分は絵柄層の厚みを薄くした。印刷後の紫外線照射により形成された絵柄層は厚みが連続的に変化し、且つ表面が滑らかな曲面となっていた。すなわち、絵柄層は、任意の断面における上辺が異なる曲率半径を有する複数の曲線が連なってなる形状をなし、且つ任意の断面の断面形状および断面積が連続的に変化する形状をなしていた。なお、樹脂層と絵柄層を合わせた積層体の光透過率（４００〜７００ｎｍ）は奥行き感を持たせる部分が２０〜８５％の範囲を有したものであり、奥行き感を有しない部分で３〜８％であった。また絵柄層の軟化温度は１５０℃であった。また、絵柄層の断面の上辺を構成する複数の曲線の曲率半径は３５μｍ〜８０ｍｍであった。また、絵柄層の厚み（任意の１０カ所での平均厚み）は７０μｍであり、最薄部は１０μｍ、最厚部は１００μｍであった。
【００７７】
次に、積層シートの絵柄層が成形体の表面側になるように真空圧空成形法により予備賦形し、射出成形金型キャビティ内面に沿う形状の賦形体を得た。この賦形体の不用部分をカットし射出成形金型キャビティ内面に沿わせてセットし、バッキング層の側に樹脂を射出することにより積層シートを成形樹脂層と一体化した成形体を得た。なお、射出成形条件としては、成形樹脂層を形成する樹脂は帝人化成株式会社製ポリカーボネートとＡＢＳ樹脂のアロイ材Ｔ−２７１１を用いて樹脂温度２６０℃、金型温度４０℃、射出圧力２００ＭＰａの成形条件にて成形体を得た。得られた成形体は表面が平滑で、絵柄層の厚さの変化による立体感とその変化と、絵柄層と着色層との重なりによる複合的な視覚的変化による奥行き感が得られることにより、自然物の木目模様に、金属調の光沢を付与した新規で斬新な意匠を有するものであった。
【００７８】
［比較例１］
絵柄層の軟化温度が３３℃であること以外は実施例１と同様にして積層シートおよび成形体を得た。得られた成形体は表面が平滑でなく凹凸が残るものであった（図８参照）。凹凸が残っている影響で絵柄層と着色層との複合的な作用で発生する奥行き感が無く意匠性が優れているとは言えないものであった。なお、このとき絵柄層を付与するために使用したインクの作製方法を以下に示す。
【００７９】
〔比較例１の絵柄層インクの作製〕
（絵柄層インクの処方）
１）実施例１と同じ顔料母液；１３質量部
２）脂肪族ウレタンアクリレートオリゴマー；１０質量部
（商品名「ＣＮ９９６」、アルケマ株式会社）
３）テトラヒドロフルフリルアクリレート；５０質量部
（商品名「Ｖ＃１５０」、大阪有機化学工業株式会社）
４）アクリルモルフォリン；２０質量部
（商品名「ＡＣＭＯ」、興人株式会社）
５）２−（１，２−シクロヘキサンジカルボキシイミド）エチルアクリレート；５質量部（商品名「アロニックスＭ−１４０」、東亞合成株式会社）
６）２−ヒドロキシ−２−メチル−１−フェニル−プロパン−１−オン；５質量部
（商品名「ダロキュア１１７３」、ＢＡＳＦ株式会社）
７）ビス（２，４，６−トリメチルベンゾイル）−フェニルフォスフィンオキサイド；５質量部
（商品名「イルガキュア８１９」、ＢＡＳＦ株式会社）
上記材料をミキサーにて混合することにより、絵柄層インクを作製した。
【００８０】
［比較例２］
樹脂層としてポリカーボネート系樹脂からなる透明フィルム（厚さ２００μｍ、光透過率８８％（４００〜７００ｎｍ）、軟化温度１５０℃）を用いたこと以外は実施例１と同様にして積層シートおよび成形体を得た。得られた成形体は表面が平滑でなく凹凸が残るものであった（図９参照）。凹凸が残っている影響で絵柄層と着色層との複合的な作用で発生する奥行き感が無く意匠性が優れているとは言えないものであった。
【００８１】
上述の結果からわかるように、本実施形態によって得られた成形体は表面が平滑であり、絵柄層に立体感とその変化、さらに奥行き感を感じられる意匠性に優れたものであった。
【符号の説明】
【００８２】
１…積層シート、２…樹脂層、３…着色層、４…バッキング層、５…絵柄層、６…成形樹脂層、７…成形体、ａ，ｇ…微小断面、８…木目柄、９…微小幅の矩形
【図１】
0006549937.tif 000002
【図２】
0006549937.tif 000003
【図３】
0006549937.tif 000004
【図４】
0006549937.tif 000005
【図５】
0006549937.tif 000006
【図６】
0006549937.tif 000007
【図７】
0006549937.tif 000008
【図８】
0006549937.tif 000009
【図９】
0006549937.tif 000010